(57)【要約】      （修正有）【課題】各種プラスチック成形品の表面に貼付した場合、時間が経過しても膨れや浮き、すなわちブリスターの発生を抑制し、基材表面が平滑で外観に優れ、かつ、いかなる粘着剤であっても、優れた耐ブリスター性を示す上、製造の容易な粘着シートの提供。【解決手段】支持基材1、粘着剤層（Ｘ）3、微粒子（ただしシリカを除く）を含有する組成物よりなる連続空隙含有層4、及び粘着剤層（Ｙ）5がこの順に積層された粘着シート10であって、連続空隙含有層４中の微粒子の質量濃度が４５〜１００％である粘着シート１０。【選択図】図１
2015196806.tif 000002
【特許請求の範囲】
【請求項１】
支持基材、粘着剤層（Ｘ）、微粒子（ただしシリカを除く）を含有する組成物よりなる連続空隙含有層、及び粘着剤層（Ｙ）がこの順に積層された粘着シートであって、前記連続空隙含有層中の微粒子の質量濃度が４５〜１００％である粘着シート。
【請求項２】
連続空隙含有層の空隙による厚み増分率が、１１０〜２００％である、請求項１に記載の粘着シート。
【請求項３】
前記微粒子が、酸化金属及びスメクタイトから選ばれる１種以上である、請求項１又は２に記載の粘着シート。
【請求項４】
支持基材、粘着剤層（Ｘ）、連続空隙含有層、粘着剤層（Ｙ）が、この順に積層された粘着シートの製造方法であって、粘着剤層（Ｘ）、連続空隙含有層、粘着剤層（Ｙ）の少なくとも２層以上が、多層コーターで同時塗布される、請求項１〜３のいずれかに記載の粘着シートの製造方法。
【請求項５】
支持基材、粘着剤層（Ｘ）、連続空隙含有層、粘着剤層（Ｙ）が、この順に積層された粘着シートの製造方法であって、粘着剤層（Ｘ）、連続空隙含有層、粘着剤層（Ｙ）の各々が、貼合により積層される、請求項１〜３のいずれかに記載の粘着シートの製造方法。
【発明の詳細な説明】
【技術分野】
【０００１】
本発明は粘着シートに関し、さらに詳しくは、各種プラスチック成形品の表面に貼付した場合、膨れや浮き等のブリスターの発生を抑制し、かつ支持基材表面が平滑で外観に優れた耐ブリスター性粘着シートに関するものである。
【背景技術】
【０００２】
従来、感圧接着剤（粘着剤）を支持基材に塗布した粘着シートは、押圧によって容易に被着体に貼り付けることができるという簡便さにより、多くの分野において幅広く使用されている。また近年、製品の軽量化等の要望によりプラスチック成形品が多用されるようになってきた。それに伴い、プラスチック成形品に貼り付けるための粘着シートの使用が増加している。プラスチック成形品としては、例えば、ポリカーボネート、ポリメチルメタクリレート、ポリスチレン、ＡＢＳ等の樹脂を成形したもの等が挙げられる。
これらのプラスチック成形品の表面に装飾等の理由でガスバリア性のある支持基材を用いた粘着シート（例えば、粘着ラベル）を貼付した場合、プラスチック成形品からガスが発生し、粘着シートとプラスチック成形品との間に気泡が形成され、膨れや浮き、すなわち、ブリスターが生じる場合がある。このようなブリスターが発生すると、ラベルの外観が損なわれ、粘着シートとしての装飾機能が著しく低下してしまう。
【０００３】
そこで、このような問題を解決するために、例えば特許文献１では、粘着剤組成物として（メタ）アクリル酸エステル、共重合可能なカルボキシル基含有化合物及びビニル基を有する第三級アミンをラジカル重合してなる共重合体を含むアクリル系粘着剤組成物が開示されている。
また、特許文献２には、炭素数４〜１２のアルキル基を有するアクリル酸エステルとアクリル酸やアクリル酸−２−ヒドロキシエチルのような極性モノマー０．１〜１０重量％よりなる共重合体にアジリジン系架橋剤を配合してなる粘着剤を用いた耐ブリスター性粘着シートとして提案されている。
【０００４】
さらに、特許文献３では、粘着剤層を形成する成分として粘着剤成分とアクリル系モノマー又はオリゴマーである硬化性成分を含む粘着シートが開示されているが、硬化性成分が粘着剤層の凝集力を低下させてしまったり、粘着剤成分との相溶性が悪い場合、粘着剤層が白濁することがある。
さらに、特許文献４では、炭素数１〜１２の（メタ）アクリル酸アルキルエステルとカルボキシル基含有不飽和モノマーを共重合して得られた特定の分子量を有する樹脂組成物と、炭素数１〜２０のメタクリル酸アルキルエステルもしくはメタクリル酸シクロアルキルエステル、メタクリル酸ベンジル又はスチレンから選ばれた１種又は２種以上のモノマーとアミノ基含有不飽和モノマーを共重合して得られた特定のＴｇ及び特定の分子量を有する樹脂組成物とを配合する粘着剤組成物が開示されている。
【０００５】
さらに、特許文献５では炭素数１〜１２のアルキル基を有する（メタ）アクリル酸アルキルエステルを主成分として、スチレン系単量体、カルボキシル基含有不飽和単量体及びアミノ基含有不飽和単量体を共重合して得られる特定の分子量を有する共重合体にグリシジル基を有する架橋剤を配合してなる耐ブリスター性粘着剤組成物が開示されている。
特許文献６ではアセトン中で重合された重量平均分子量１５０万以上かつ重量平均分子量／数平均分子量が４．０以下である樹脂組成物が開示されている。
【先行技術文献】
【特許文献】
【０００６】
【特許文献１】特開平２−３４８１号公報
【特許文献２】特開平８−３５２１号公報
【特許文献３】特開平１０−２７９９００号公報
【特許文献４】特開平１０−３１０７５４号公報
【特許文献５】特開２００１−３３５７６６号公報
【特許文献６】特開２００１−３５４７４５号公報
【発明の概要】
【発明が解決しようとする課題】
【０００７】
しかしながら、前記特許文献１〜６に記載の技術は、いずれも粘着剤の組成や架橋剤種、分子量等が限定され、適用できる粘着剤が限られており、ラベル用途に必要とされる粘着特性と耐ブリスター性の両立が難しいという課題を有していた。
本発明は、このような状況下において、各種プラスチック成形品の表面に貼付した場合、時間が経過しても膨れや浮き、すなわちブリスターの発生を抑制し、支持基材表面が平滑で外観に優れ、かつ、いかなる粘着剤であっても、優れた耐ブリスター性を示すことができ、さらに製造の容易な粘着シートを提供することを課題とする。
【課題を解決するための手段】
【０００８】
本発明者は、前記課題を解決するために鋭意研究を重ねた結果、支持基材、粘着剤層、特定の微粒子を含有する組成物よりなる連続空隙含有層、及び粘着剤層がこの順に積層された粘着シートであって、連続空隙含有層における微粒子の質量濃度が特定の範囲にある粘着シートにより、その課題を解決し得ることを見出した。本発明は、かかる知見に基づいて完成したものである。
【０００９】
すなわち、本発明は、
（１）支持基材、粘着剤層（Ｘ）、微粒子（ただしシリカを除く）を含有する組成物よりなる連続空隙含有層、及び粘着剤層（Ｙ）がこの順に積層された粘着シートであって、前記連続空隙含有層中の微粒子の質量濃度が４５〜１００％である粘着シート、
（２）連続空隙含有層が、空隙による厚み増分率１１０〜２００％である、上記（１）に記載の粘着シート、
（３）連続空隙含有層を形成する材料となる微粒子が、酸化金属及びスメクタイトから選ばれる１種以上である、上記（１）又は（２）に記載の粘着シート、
（４）支持基材、粘着剤層（Ｘ）、連続空隙含有層、粘着剤層（Ｙ）が、この順に積層された粘着シートの製造方法であって、粘着剤層（Ｘ）、連続空隙含有層、粘着剤層（Ｙ）の少なくとも２層以上が、多層コーターで同時塗布される、上記（１）〜（３）のいずれかに記載の粘着シートの製造方法、
（５）支持基材、粘着剤層（Ｘ）、連続空隙含有層、粘着剤層（Ｙ）が、この順に積層された粘着シートの製造方法であって、粘着剤層（Ｘ）、連続空隙含有層、粘着剤層（Ｙ）の各々が、貼合により積層される、上記（１）〜（３）のいずれかに記載の粘着シートの製造方法、
を提供するものである。
【発明の効果】
【００１０】
本発明の粘着シートは、支持基材、粘着剤層（Ｘ）、特定の割合の微粒子（ただしシリカを除く）を含む連続空隙含有層、及び粘着剤層（Ｙ）がこの順に積層された層構成とすることにより、支持基材表面が平滑で外観に優れ、かつ、いかなる粘着剤であっても、優れた耐ブリスター性を示し、かつ製造の容易な粘着シートを提供することができる。
【図面の簡単な説明】
【００１１】
【図１】本発明の粘着シートにおける構成の一例を示す断面模式図である。
【図２】実施例４（ベーマイト粒子の質量濃度８０％）で形成した連続空隙含有層の断面の電子顕微鏡画像である。
【図３】比較例３（ベーマイト粒子の質量濃度４０％）で形成した層の断面の電子顕微鏡画像である。
【発明を実施するための形態】
【００１２】
まず、本発明の粘着シートについて説明する。
本発明の粘着シートは、支持基材、粘着剤層（Ｘ）、微粒子（ただしシリカを除く）を含有する組成物よりなる連続空隙含有層、及び粘着剤層（Ｙ）がこの順に積層された粘着シートであって、前記連続空隙含有層中の微粒子の質量濃度が４５〜１００％である。
なお、本発明の接着シートは、前記粘着剤層（Ｘ）、連続空隙含有層、及び粘着剤層（Ｙ）がこの順に積層されたものであればよく、各層を構成する成分が各層の界面において互いに混合されている層（以下、「混層」ともいう）が形成されていてもよい。
該混層の態様としては、例えば、粘着剤層（Ｘ）と連続空隙含有層の２層を構成する成分が互いに混合されている層、連続空隙含有層と粘着剤層（Ｙ）の２層を構成する成分が互いに混合されている層、前記粘着剤層（Ｘ）、連続空隙含有層、及び粘着剤層（Ｙ）の３層を構成する成分が互いに混合されている層等が挙げられる。該混層を形成する方法としては、粘着剤層（Ｘ）又は連続空隙含有層を形成したのち、いわゆるｗｅｔ−ｏｎ−ｗｅｔ又はｗｅｔ−ｏｎ−ｄｒｙでこれらの上層となる連続空隙含有層又は粘着剤層（Ｙ）を形成する方法が挙げられる。
【００１３】
［支持基材］
本発明の粘着シートにおいて用いられる支持基材としては、特に制限はなく、従来、粘着シートの支持基材として用いられている各種の基材を使用することができる。このような支持基材としては、プラスチックフィルム、例えばポリエチレンテレフタレートフィルム、ポリブチレンテレフタレートフィルム、ポリエチレンナフタレートフィルム等のポリエステルフィルム、ポリエチレンフィルム、ポリプロピレンフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリフェニレンスルフィドフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等を挙げることができる。
これらの中で、ポリエチレンテレフタレートフィルムが好ましい。また、耐熱性等が要求される用途では、ガラス転移点（Ｔｇ）の高いポリエチレンナフタレートフィルム、ポリイミドフィルム、ポリエーテルイミドフィルムを使用することができる。さらに、耐候性等が要求される用途では、耐候性を有するポリ塩化ビニルフィルム、ポリ塩化ビニリデンフィルム、フッ素樹脂フィルム、アクリル樹脂フィルムを使用することができる。
このプラスチックフィルムの厚みについては、特に制限はなく、通常５〜２００μｍ程度、好ましくは２５〜１２０μｍ、より好ましくは３０〜９０μｍ、より更に好ましくは４０〜６０μｍである。
【００１４】
［金属層］
本発明における前記支持基材は、ブリスターを抑制するという本発明の効果がより一層明確に表われる非通気性基材であることが好ましい。
この非通気性基材としては、前記したプラスチックフィルム上に金属層を有する基材を用いることができる。該金属層の形成は、例えば金属光沢を有する金属、具体的にはアルミニウム、スズ、クロム、チタン等を真空蒸着、スパッタリング、イオンプレーティング等のＰＶＤ法により蒸着する方法、あるいは金属光沢を有する金属箔、具体的にはアルミニウム箔、スズ箔、クロム箔、チタン箔等を、通常用いられる各種の粘着剤層を介して貼付する方法等を採用することができる。特に、金属光沢を有する金属を蒸着する方法が、得られる粘着シートの外観や経済性等の観点から、有利である。
【００１５】
また、これらのプラスチックフィルムは、その表面に設けられる層との密着性を向上させる目的で、所望により、酸化法や凹凸化法等により表面処理、あるいはプライマー処理を施すことができる。上記酸化法としては、例えばコロナ放電処理、プラズマ放電処理、クロム酸処理（湿式）、熱風処理、オゾン、及び紫外線照射処理等が挙げられ、また、凹凸化法としては、例えばサンドブラスト法、溶剤処理法等が挙げられる。これらの表面処理法はプラスチックフィルムの種類に応じて適宜選ばれるが、一般にはコロナ放電処理法が効果及び操作性等の面から、好ましく用いられる。
【００１６】
［連続空隙含有層］
本発明の粘着シートを構成する連続空隙含有層（以下、単に空隙含有層と称することがある。）は、微粒子（ただしシリカを除く）を含有する組成物よりなる層であって、当該空隙含有層における微粒子の質量濃度は４５〜１００％であることを要し、好ましくは５０〜９８％、より好ましくは５５〜９５％、更に好ましくは６５〜９２％、より更に好ましくは７０〜９０％である。上記微粒子の質量濃度を上記範囲とすることで、ブリスターの発生を抑制すると共に、支持基材表面が平滑で外観に優れる粘着シートを得ることができる。
なお、当該空隙含有層における微粒子の質量濃度は、下記式（２）
微粒子の質量濃度＝［微粒子質量／連続空隙含有層の合計質量］×１００  ・・（２）
により、算出することができる。連続空隙含有層の合計質量とは、連続空隙含有層を形成する連続空隙含有層用コーティング液の全固形分の合計質量をいう。
【００１７】
［空隙による厚み増分率］
当該空隙含有層の空隙による厚み増分率は、１１０〜２００％であることが好ましく、１２０〜１９０％であることがより好ましく、１３５〜１８０％であることが更に好ましく、１４０〜１７０％であることがより更に好ましい。
空隙含有層の空隙による厚み増分率が上記範囲内であると、プラスチック成形品等から発生したガスが抜け易くなり、当該粘着シートの耐ブリスター性が優れたものとなり、またシートの製造が容易となる。
【００１８】
［空隙による厚み増分率の計算方法］
当該空隙含有層の空隙による厚み増分率は、以下のようにして算出することができる。
まず、塗布量測定値を乾燥塗膜比重で割ることにより、空隙がない場合の膜厚（下線部）を算出し、下記式（１）のように測定膜厚を空隙がない場合の膜厚で割ることにより空隙による厚み増分率を算出する。
空隙による厚み増分率（％）＝測定膜厚×１００／（塗布量測定値／乾燥塗膜比重）・・・（１）
なお、測定膜厚とは、空隙含有層の厚みを、ＪＩＳ  Ｋ  ７１３０に準じて、定圧厚さ測定器（テクロック社製、製品名「ＰＧ−０２」）で測定した値である。また塗布量とは、空隙含有層の単位面積当たりの乾燥質量（ｇ／ｍ2）である。また乾燥塗膜比重（ｇ／ｃｍ3）とは、材質毎の比重の質量分率より算出した値である。
【００１９】
［空隙］
連続空隙含有層を形成する材料となる微粒子は、実際には、一次粒子、及び／又は二次粒子から構成されている。連続空隙含有層における空隙とは、微粒子の一次粒子同士の間に存在する空隙、及び二次粒子内に存在する空隙も含むが、二次粒子の場合は、二次粒子同士の間に存在する空隙のみではなく、二次粒子内に存在する空隙も含んでいる。それゆえ、連続空隙含有層には、連続空隙として、二次粒子同士の間に存在する空隙と、二次粒子内に存在する空隙とが連通して空孔（微細孔）を形成している領域もあり、一次粒子同士の間に存在する空隙と、二次粒子同士の間に存在する空隙及び／又は二次粒子内に存在する空隙とが、連通して空孔（微細孔）を形成している領域もある。これらの連続空隙が、厚さ方向に連続する空隙を形成することにより、通気路を十分に確保できるため、ブリスターを防止することができる。
【００２０】
［微粒子］
本発明で用いる微粒子（ただしシリカを除く）は、上記連続空隙層を形成可能な微粒子であれば特に制限はなく、公知の微粒子を使用することができる。
このような微粒子としては、例えば、金属、酸化金属、鉱物、炭酸カルシウム、炭酸マグネシウム、硫酸カルシウム、硫酸バリウム、水酸化アルミニウム、珪酸アルミニウム、珪酸カルシウム、珪酸マグネシウム等の無機粒子、アクリルビーズ等の有機粒子が挙げられる。
なお、本発明における金属とは、周期表における１族（Ｈを除く）、２〜１１族、１２族（Ｈｇを除く）、１３族（Ｂを除く）、１４族（Ｃ、及びＳｉを除く）、１５族（Ｎ、Ｐ、Ａｓ、及びＳｂを除く）、又は１６族（Ｏ、Ｓ、Ｓｅ、Ｔｅ、及びＴｏを除く）に属する元素をいう。
酸化金属の具体例としては、例えば、アルミナ、ベーマイト等が好ましく挙げられる。
鉱物の具体例としては、スメクタイト、ベントナイト等が好ましく挙げられる。
スメクタイトとしては、例えば、モンモリロナイト、バイデライト、ヘクトライト、サポナイト、スチブンサイト、ノントロナイト、ソーコナイト等が挙げられる。
これらの微粒子の中でも、耐ブリスター性の観点から、好ましくは酸化金属、及びスメクタイトから選ばれる１種以上、より好ましくはアルミナ、ベーマイト、及びスメクタイトから選ばれる１種以上、更に好ましくはアルミナ、ベーマイト、及びヘクトライトから選ばれる１種以上である。
【００２１】
当該空隙含有層を形成する材料となる微粒子（ただしシリカを除く）のメジアン径は、好ましくは０．００１〜１００μｍ、より好ましくは０．０５〜２５μｍ、更に好ましくは０．１〜１０μｍである。０．００１μｍ以上であればエア抜け性が有効となる程度に空隙を形成することができる。また１００μｍ以下であれば、空隙含有層から微粒子が突出することなく、粘着シートとして使用可能な程度に形状が安定し、ハンドリング性に優れる。微粒子のメジアン径はレーザー回折・散乱式粒度分布測定装置（堀場製作所社製、製品名「ＬＡ−９２０」）等を用いて、レーザー散乱法による粒度分布の測定を行うことにより、求められる。
当該空隙含有層を形成する材料となる微粒子がアルミナの場合、メジアン径は、好ましくは０．０５〜１０μｍ、より好ましくは０．１〜５μｍ、更に好ましくは０．３〜３μｍである。
当該空隙含有層を形成する材料となる微粒子がベーマイトの場合、メジアン径は、好ましくは０．０５〜１０μｍ、より好ましくは０．１〜８μｍ、更に好ましくは０．３〜７μｍである。
当該空隙含有層を形成する材料となる微粒子がスメクタイトの場合、メジアン径は、好ましくは０．００１〜１００μｍ、より好ましくは０．００５〜８０μｍ、更に好ましくは０．０１〜６０μｍである。また微粒子がスメクタイトの場合、スメクタイトの長辺の長さの平均は、好ましくは０．００２〜１００μｍ、より好ましくは０．０１〜８０μｍである。また、スメクタイトの短辺の長さの平均は、好ましくは０．００１〜７０μｍ、より好ましくは０．００５〜６０μｍである。スメクタイトの場合はシートとした際に面方向に平行に配向してもよく、その場合は粘着剤層の厚みよりも大きいメジアン径であってもよい。また、スメクタイトの平均アスペクト比〔長辺の長さ（Ｈ）／短辺の長さ（Ｌ）〕は、好ましくは１．１〜１０、より好ましくは１．３〜３である。
なおこれらの微粒子は２種類以上を併用してもよい。
【００２２】
［粘着剤］
当該連続空隙含有層は、連続空隙含有層と粘着剤層の界面の密着性、ならびに同じ厚みの場合に粘着性を有さない物質よりも粘着性を有する物質の方がバルクの影響により結果的に被着体に対して大きな粘着力を得やすいため、成分として粘着剤を有することが好ましい。
当該連続空隙含有層を構成する粘着剤としては、特に制限はなく、様々な種類の粘着剤、例えばゴム系粘着剤、シリコーン系粘着剤及びアクリル系粘着剤等を用いることができるが、粘着剤としての性能及び耐候性等の観点から、アクリル系粘着剤が好ましい。また、前記粘着剤は、溶媒型、エマルション型のいずれであってもよい。なお、溶媒型粘着剤には、必要に応じて架橋剤を含有させてもよい。
【００２３】
前記アクリル系粘着剤を構成する材料としては、例えば、直鎖、分岐鎖のアルキル基を有するアルキル（メタ）アクリレート由来の構成単位を有する（共）重合体、環状構造を有する（メタ）アクリレート由来の構成単位を有する（共）重合体等が挙げられる。
前記アクリル系粘着剤は、粘着成分として、重量平均分子量が１０万〜１５０万である（メタ）アクリル酸エステル系（共）重合体を含むと共に、架橋剤を含むものが好ましく、かつ空隙率の観点から、架橋後の粘着剤の１００℃における剪断貯蔵弾性率が、好ましくは９．０×１０3Ｐａ以上、より好ましくは１．０×１０4Ｐａ以上、更に好ましくは２．０×１０4Ｐａ以上である。剪断貯蔵弾性率が９．０×１０3Ｐａ以上であると、空隙を維持することができるため、耐ブリスター性が優れたものとなる。
剪断貯蔵弾性率は、粘弾性測定装置（Ｒｈｅｏｍｅｔｒｉｃｓ社製，装置名：ＤＹＮＡＭＩＣ  ＡＮＡＬＹＺＥＲ  ＲＤＡ  II）を用いて、周波数１Ｈｚで測定することにより求められる。
また、連続空隙含有層と粘着剤層の界面の密着性の観点から、連続空隙含有層を構成する粘着剤としては後述の粘着剤層で用いるものと同じものを用いることが好ましい。
【００２４】
前記架橋剤としては、例えばポリイソシアナート化合物、エポキシ樹脂、メラミン樹脂、尿素樹脂、ジアルデヒド類、メチロールポリマー、アジリジン系化合物、金属アルコキシド、金属塩等が挙げられるが、ポリイソシアナート化合物が好ましく用いられる。この架橋剤は、上述の（メタ）アクリル酸エステル系（共）重合体の固形分１００質量部に対して、好ましくは０〜３０質量部、より好ましくは０．０１〜１５質量部、更に好ましくは０．５〜１０質量部、より更に好ましくは２〜７質量部配合することができる。
ここで、ポリイソシアナート化合物の例としては、トリレンジイソシアナート、ジフェニルメタンジイソシアナート、キシリレンジイソシアナート等の芳香族ポリイソシアナート、ヘキサメチレンジイソシアナート等の脂肪族ポリイソシアナート、イソホロンジイソシアナート、水素添加ジフェニルメタンジイソシアナート等の脂環式ポリイソシアナート等、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体等を挙げることができる。これらの架橋剤は１種を単独で用いてもよく、２種以上を組み合わせて用いてもよい。
【００２５】
本発明で用いるアクリル系粘着剤には、本発明の効果を損なわない範囲において、汎用添加剤を含有してもよい。
汎用添加剤としては、例えば、粘着付与剤、酸化防止剤、軟化剤（可塑剤）、充填剤、防錆剤、顔料、染料、遅延剤、反応促進剤、紫外線吸収剤等が挙げられる。
これらの汎用添加剤を含有する場合、それぞれの汎用添加剤の含有量は、粘着剤の固形分１００質量部に対して、好ましくは０．０００１〜６０質量部、より好ましくは０．００１〜５０質量部である。
【００２６】
当該連続空隙含有層の厚さは、好ましくは５〜１００μｍ、より好ましくは７〜５０μｍ、更に好ましくは１０〜３０μｍ、より更に好ましくは１５〜２５μｍである。５μｍ以上であると、微粒子を埋めるために充分な厚みを確保することが出来、凹凸の少ない連続空隙含有層を形成することができる。また耐ブリスター性を確保できる。１００μｍ以下であると、微粒子の使用量を抑制できるため、経済的にも好ましい。
連続空隙含有層は、前記微粒子と前記必要に応じて用いられる粘着剤とを含有する連続空隙含有層用コーティング液を塗布することにより形成される。
【００２７】
［粘着剤層（Ｘ）、（Ｙ）］
図１は、本発明の粘着シートにおける構成の一例を示す断面模式図であり、図１に示すように、本発明の粘着シート１０は、表面に金属層２を有する支持基材１の該金属層２面上に、粘着剤層（Ｘ）３、前述した連続空隙含有層４、粘着剤層（Ｙ）５及び剥離シート６が順に積層された構造を有している。
【００２８】
本発明の粘着シートにおいて、粘着剤層（Ｘ）及び粘着剤層（Ｙ）を構成する粘着剤としては、粘着剤層自身に耐ブリスター性機能を必要としないことから特に制限はなく、様々な種類の粘着剤、例えばゴム系粘着剤、シリコーン系粘着剤及びアクリル系粘着剤等を用いることができるが、粘着剤としての性能及び耐候性等の観点から、アクリル系粘着剤が好ましい。また、前記粘着剤は、溶媒型、エマルション型のいずれであってもよい。なお、必要に応じて架橋剤を含有させてもよい。
本発明の粘着シートにおける当該粘着剤層（Ｘ）及び粘着剤層（Ｙ）の厚みは、好ましくは５〜５０μｍ、より好ましくは７〜３５μｍ、更に好ましくは１０〜３０μｍである。
前記粘着剤層（Ｘ）と連続空隙含有層の厚みの比［粘着剤層（Ｘ）／連続空隙含有層］は、優れた外観と、耐ブリスター性を両立させる観点から、好ましくは０．０５〜１０、より好ましくは０．１〜５、更に好ましくは０．２〜２、より更に好ましくは０．３〜０．８である。
また、前記粘着剤層（Ｙ）と連続空隙含有層の厚みの比［粘着剤層（Ｙ）／連続空隙含有層］は、優れた外観と、耐ブリスター性を両立させる観点から、好ましくは０．０５〜１０、より好ましくは０．１〜５、更に好ましくは０．２〜２、より更に好ましくは０．３〜０．８である。
この２つの粘着剤層（Ｘ）及び粘着剤層（Ｙ）は同一組成のものであってもよいし、異なる組成のものであってもよい。粘着剤層の組成は特に限定されないが、前述の連続空隙含有層で用いたものと同じ粘着剤を用いてもよい。
【００２９】
次に、本発明の粘着シートの製造方法について説明する。
［粘着シートの製造方法Ｉ］
本発明の粘着シートの製造方法は、支持基材、粘着剤層（Ｘ）、連続空隙含有層、粘着剤層（Ｙ）が、この順に積層された粘着シートの製造方法であって、粘着剤層（Ｘ）、連続空隙含有層、粘着剤層（Ｙ）の少なくとも２層以上が、多層コーターで同時塗布されることを特徴とする。
同時塗布される層は、製造性の観点から、粘着剤層（Ｘ）、連続空隙含有層、粘着剤層（Ｙ）の少なくとも２層以上であり、粘着剤層（Ｘ）、連続空隙含有層、粘着剤層（Ｙ）の３層を同時塗布することが好ましい。
前記同時塗布は、支持基材上に直接塗布してもよく、後述する粘着剤層を保護するための剥離シートの剥離処理面に塗布してもよい。
当該製造方法Ｉにおいて、多層コーターで同時塗布する際に用いるコーターとしては、例えばカーテンコーター、ダイコーター等が挙げられるが、これらの中で操作性の面から、ダイコーターが好適である。
【００３０】
［粘着シートの製造方法II］
本発明の粘着シートの製造方法IIは、支持基材、粘着剤層（Ｘ）、連続空隙含有層、粘着剤層（Ｙ）が、この順に積層された粘着シートの製造方法であって、粘着剤層（Ｘ）、連続空隙含有層、粘着剤層（Ｙ）の各々が、貼合により積層されることを特徴とする。
当該製造方法IIにおいて、貼合により積層する方法としては、例えば剥離シートの剥離処理面に、所定の粘着剤を乾燥後の厚みが、好ましくは５〜５０μｍ、より好ましくは７〜３５μｍ、より更に好ましくは１０〜３０μｍになるように、従来公知の方法で塗布、乾燥処理して剥離シート付き粘着剤シートを作製し、次いでこのものを連続空隙含有層とラミネートロールを用いて貼り合わせる方法を用いることができる。
当該製造方法IIにおいて、各々の層を形成、塗布する際に用いるコーターとしては、例えばエアーナイフコーター、ブレードコーター、バーコーター、グラビアコーター、ロールコーター、ロールナイフコーター、カーテンコーター、ダイコーター、ナイフコーター、スクリーンコーター、マイヤーバーコーター、キスコーター等が挙げられるが、これらの中で操作性の面から、ロールナイフコーター、ダイコーターが好適である。各々の層を形成、塗布したのち、これらの層を乾燥する工程を行なう。乾燥温度としては、３５〜２００℃が好ましい。
【００３１】
また、以下に示す製造方法、すなわち支持基材、粘着剤層（Ｘ）、連続空隙含有層、粘着剤層（Ｙ）が、この順に積層された粘着シートの製造方法であって、粘着剤層（Ｘ）、連続空隙含有層、粘着剤層（Ｙ）の少なくとも２層が、多層同時塗布ではないｗｅｔ−ｏｎ−ｗｅｔ又はｗｅｔ−ｏｎ−ｄｒｙプロセスで積層する方法も用いることができる。
なお、ｗｅｔ−ｏｎ−ｗｅｔプロセスとは、例えば粘着剤層（Ｘ）形成用コーティング液を塗布し、乾燥処理することなしに、さらにその上に連続空隙含有層形成用コーティング液を塗布する方法である。
一方、ｗｅｔ−ｏｎ−ｄｒｙプロセスとは、例えば粘着剤層（Ｘ）形成用コーティング液を塗布し、その上に連続空隙含有層形成用コーティング液を塗布後、乾燥処理したのち、粘着剤層（Ｙ）形成用コーティング液を塗布する方法である。
また、粘着剤層（Ｘ）、連続空隙含有層、粘着剤層（Ｙ）の順で積層された基材レスの粘着シートを作製し、支持基材を後から積層する方法も用いることが出来る。この場合、基材レスの粘着シートは、粘着剤層の保護のために後述する剥離シートを設けていてもよい。
【００３２】
（剥離シート）
前述した粘着シートの作製方法において用いられる剥離シートとしては、例えばポリエチレンテレフタレート、ポリブチレンテレフタレート、ポリエチレン、ポリプロピレン、ポリアクリレート等の各種樹脂よりなるフィルムや、ポリエチレンラミネート紙、ポリプロピレンラミネート紙、クレーコート紙、樹脂コート紙、グラシン紙、上質紙等の各種紙材を基材とし、この基材の粘着剤層との接合面に、必要により剥離処理が施されたものを用いることができる。
剥離処理としては、シリコーン系樹脂、長鎖アルキル系樹脂、フッ素系樹脂等の剥離剤よりなる剥離剤層の形成が挙げられる。剥離シートの厚さに、特に制限はないが、通常２０〜２００μｍ、好ましくは２５〜１８０μｍ、より好ましくは３５〜１７０μｍである。
このようにして得られた本発明の粘着シートは、ポリカーボネート、ポリメチルメタクリレート、ポリスチレン、ＡＢＳ樹脂等のプラスチック成形品に貼付され、ブリスターの発生を効果的に抑制することができる。
【実施例】
【００３３】
次に、本発明を実施例により、さらに詳細に説明するが、本発明は、これらの例によってなんら限定されるものではない。
なお、各例で得られた粘着シートの耐ブリスター性は、以下に示す方法に従って求めた。
【００３４】
＜耐ブリスター性評価＞
５０ｍｍ×５０ｍｍの粘着シートを、剥離シートを剥がして、厚さ２ｍｍの７０ｍｍ×１５０ｍｍのポリメチルメタクリレート板［三菱レイヨン社製、「アクリライトＬ００１」］に、スキージーを用いて圧着し、２３℃で１２時間放置した後、８０℃の熱風乾燥機中に１．５時間放置し、その後９０℃の熱風乾燥機中に１．５時間放置して、加熱促進後のブリスターの発生状態を観察し、下記の判定基準で評価した。
Ａ：目視でブリスターが全く確認されなかった。
Ｂ：目視で部分的にブリスターが確認された。
Ｃ：目視で全面にブリスターが確認された。
【００３５】
＜微粒子のメジアン径の測定＞
さらに、連続空隙含有層を形成する材料となる微粒子（ただしシリカを除く）のメジアン径はレーザー回折・散乱式粒度分布測定装置（堀場製作所社製、製品名「ＬＡ−９２０」）を用いて、レーザー散乱法による粒度分布の測定を行うことにより、求めた。
【００３６】
＜厚み増分率及び微粒子の質量濃度の測定＞
また、連続空隙含有層空隙による厚み増分率及び微粒子（ただしシリカを除く）の質量濃度は、それぞれ明細書本文記載の式（１）及び式（２）によって算出した。
＜膜厚の測定＞
膜厚は、空隙含有層の厚みを、ＪＩＳ  Ｋ  ７１３０に準じて、定圧厚さ測定器（テクロック社製、製品名「ＰＧ−０２」）で測定した。
【００３７】
実施例１
＜粘着剤層形成用コーティング液（Ａ）の調製＞
アクリル系樹脂溶液（ブチルアクリレート（以下、「ＢＡ」ともいう）及びアクリル酸（以下、「ＡＡ」ともいう）からなるアクリル系共重合体（ＢＡ／ＡＡ＝９０／１０（質量％））、Ｍｗ：４７万、固形分濃度：３３．６質量％、溶媒：トルエンと酢酸エチルとの混合溶媒）１００質量部に対して、イソシアネート系架橋剤（商品名：「コロネートＬ」、固形分濃度：７５質量％、日本ポリウレタン社製）を１質量部（アクリル系共重合体１００質量部に対して、固形分２．２３質量部）、酢酸エチルを添加し、粘着剤層形成用コーティング液（Ａ）（固形分濃度：２８質量％）を得た。
【００３８】
＜連続空隙含有層用コーティング液（Ｂ）の調製＞
アクリル系樹脂溶液（ＢＡ及びＡＡからなるアクリル系共重合体（ＢＡ／ＡＡ＝９０／１０（質量％））、Ｍｗ：４７万、固形分濃度：３３．６質量％、溶媒：トルエンと酢酸エチルの混合溶媒）１００質量部に対して、微粒子としてアルミナ粒子（商品名：「ＡＫＰ−３０００」、メジアン径：０．８μｍ、住友化学社製）８０．１５質量部、及びトルエンを添加し、アクリル系樹脂溶液にアルミナ粒子を分散させることにより、アルミナ分散粘着剤組成物（固形分濃度：３７質量％）を調製した。さらにイソシアネート系架橋剤（商品名：「コロネートＬ」、固形分濃度：７５質量％、日本ポリウレタン社製）を１質量部（アクリル系共重合体１００質量部に対して、固形分２．２３質量部）添加し、更にトルエンを添加して、固形分濃度２２質量％の連続空隙含有層用コーティング液（Ｂ）を得た。
【００３９】
＜粘着シートの作製＞
支持基材として、片面にアルミ蒸着層を設けたポリエチレンテレフタレートフィルム（リンテック社製、製品名「ＦＮＳケシＮ５０」、厚み５０μｍ）を、剥離シートとして、剥離フィルム［リンテック社製、製品名「ＳＰ−ＰＥＴ３８１１３０」、厚み３８μｍ］を用いた。この剥離シートの剥離処理面に、粘着剤層形成用コーティング液（Ａ）を乾燥後の厚さが１０μｍとなるようにロールコーターで塗布し、１００℃で２分間乾燥した後、ラミネートロールを用いて、前記支持基材のアルミ蒸着面と貼り合わせて粘着シート（I）を作製した。次いで前記とは別に用意した剥離シートの剥離処理面に、連続空隙含有層用コーティング液（Ｂ）を乾燥後の厚さが２０μｍとなるようにロールコーターで塗布し、１００℃で２分間乾燥した後、ラミネートロールを用いて、前記粘着シート（I）の粘着剤層形成用コーティング液（Ａ）の乾燥膜側の面と貼り合わせて粘着シート（II）を作製した。さらに前記とは別に用意した剥離シートの剥離処理面に、粘着剤層形成用コーティング液（Ａ）を乾燥後の厚さが１０μｍとなるようにロールコーターで塗布し、１００℃で２分間乾燥した後、ラミネートロールを用いて、前記粘着シート（II）の連続空隙含有層用コーティング液（Ｂ）の乾燥膜側の面と貼り合わせて実施例１の粘着シートを作製した。
連続空隙含有層中のアルミナ粒子の質量濃度は７０％であり、空隙による厚み増分率は、１２３％であった。
【００４０】
実施例２〜８、比較例２〜３
実施例１において、微粒子の種類、微粒子の質量部及び微粒子質量濃度を表１に記載するものに変更した以外は、実施例１と同様にして、粘着シートを作製した。
なお、微粒子は、下記に示すアルミナ、ベーマイト、及びスメクタイトを使用した。
アルミナ：住友化学社製、製品名「ＡＫＰ−３０００」、メジアン径：０．８μｍ
ベーマイト：サソール社製、製品名「ＤＩＳＰＥＲＡＬ  ６０」、メジアン径：６．１μｍ
スメクタイト：コープケミカル社製、製品名「ルーセンタイトＳＴＮ」、メジアン径：５３．７μｍ
実施例９
実施例８において、剥離シートの剥離処理面に、粘着剤層、連続空隙含有層、粘着剤層の順になるように、粘着剤層形成用コーティング液（Ａ）と連続空隙含有層用コーティング液（Ｂ）を用いて多層ダイコーターで三層同時に塗布したこと以外は、実施例８と同様にして、粘着シートを作製した。
【００４１】
比較例１
剥離シート「ＳＰ−ＰＥＴ３８１１３０」（前出）の剥離処理面に、粘着剤層用コーティング液（Ａ）をロールコーターで塗布し、１００℃で１分間乾燥することにより、厚さ４０μｍの粘着剤層を形成し、ラミネートロールを用いて、支持基材「ＦＮＳケシＮ５０」（前出）のアルミ蒸着面と貼り合わせて粘着シートを作製した。
この粘着シートの粘着剤層中の微粒子質量濃度は０％、空隙による厚み増分率は１００％であった。
【００４２】
上記各例で得られた粘着シートについて、耐ブリスター性を評価した。その結果を、連続空隙含有層中の微粒子の種類、微粒子質量濃度及び空隙による厚み増分率と共に第１表に示す。
【００４３】
【表１】
2015196806.tif 000003
【００４４】
さらに、図２に実施例４（ベーマイト粒子の質量濃度８０％）で形成した連続空隙含有層の断面の電子顕微鏡画像を示す。
また、図３に比較例３（ベーマイト粒子の質量濃度４０％）で形成した層の断面の電子顕微鏡画像を示す。
実施例４では連続空隙が形成されているのに対して、比較例３（ベーマイト粒子の質量濃度４０％）では、連続空隙は形成されていない。
なお、観察には、日立製作所製電界放出走査電子顕微鏡「Ｓ−４７００」を用い、加速電圧は１５ｋＶで実施した。
【産業上の利用可能性】
【００４５】
本発明の粘着シートは、各種プラスチック成形品の表面に貼付した場合、時間が経過しても膨れや浮き、すなわちブリスターの発生を抑制し、支持基材表面が平滑で外観に優れ、かつ、いかなる粘着剤であっても、優れた耐ブリスター性を示す上、製造も容易である。
【符号の説明】
【００４６】
１  支持基材
２  金属層
３  粘着剤層（Ｘ）
４  連続空隙含有層
５  粘着剤層（Ｙ）
６  剥離シート
１０  粘着シート
【図１】
2015196806.tif 000004
【図２】
2015196806.tif 000005
【図３】
2015196806.tif 000006